Совместные дисперсии графеновых углеродных частиц и способы их получения

1. Совместная дисперсия, содержащая:
растворитель;
по меньшей мере один полимерный диспергатор; и
по меньшей мере два типа графеновых углеродных частиц, совместно диспергированных в растворителе и полимерном диспергаторе.
2. Совместная дисперсия по п. 1, отличающаяся тем, что одним из типов графеновых углеродных частиц являются графеновые углеродные частицы, полученные в ходе процесса термической обработки.
3. Совместная дисперсия по п. 2, отличающаяся тем, что содержание графеновых углеродных частиц, полученных в ходе процесса термической обработки, составляет от 4 до 40 массовых процентов от общего количества графеновых углеродных частиц.
4. Совместная дисперсия по п. 2, отличающаяся тем, что содержание графеновых углеродных частиц, полученных в ходе процесса термической обработки, составляет от 10 до 30 массовых процентов от общего количества графеновых углеродных частиц.
5. Совместная дисперсия по п. 1, отличающаяся тем, что массовое соотношение графеновых углеродных частиц к полимерному диспергатору составляет от 1:10 до 10:1.
6. Совместная дисперсия по п. 1, отличающаяся тем, что по меньшей мере один полимерный диспергатор содержит:
а) якорный блок, содержащий глицидил(мет)акрилат, 3,4-эпоксициклогексилметил(мет)акрилат, 2-(3,4-эпоксициклогексил)этил(мет)акрилат, аллилглицидиловый эфир или их смеси, вступивший в реакцию с карбоновой кислотой, включающей в себя 3-гидрокси-2-нафтоевую кислоту, паранитробензойную кислоту, капроновую кислоту, 2-этилкапроновую кислоту, декановую кислоту и/или ундекановую кислоту; и
b) по меньшей мере один хвостовой блок, содержащий по меньшей мере один сложный алкиловый эфир метакриловой кислоты.
7. Совместная дисперсия по п. 6, отличающаяся тем, что якорный блок содержит глицидил(мет)акрилат.
8. Совместная дисперсия по п. 7, отличающаяся тем, что по меньшей мере один хвостовой блок содержит по меньшей мере два сложных алкиловых эфира метакриловой кислоты.
9. Совместная дисперсия по п. 7, отличающаяся тем, что по меньшей мере один хвостовой блок содержит метокси поли(пропиленгликоль) моно(мет)акрилат.
10. Совместная дисперсия по п. 1, кроме того, содержащая по меньшей мере одну пленкообразующую смолу.
11. Совместная дисперсия по п. 10, отличающаяся тем, что по меньшей мере одна пленкообразующая смола включает в себя эпоксидные смолы, акриловые полимеры, полимеры на основе сложного полиэфира, полиуретановые полимеры, полиамидные полимеры, полиэфирные полимеры, эпоксиполимеры на основе бисфенола А, полисилоксановые полимеры, стиролы, этилены, бутилены, их сополимеры или их комбинации.
12. Совместная дисперсия по п. 10, отличающаяся тем, что отвержденное покрытие, осажденное из совместной дисперсии, имеет электрическую проводимость по меньшей мере 1 См/м.
13. Совместная дисперсия по п. 10, отличающаяся тем, что электрическая проводимость составляет по меньшей мере 20000 См/м.
14. Совместная дисперсия по п. 10, отличающаяся тем, что массовое отношение графеновых углеродных частиц к пленкообразующей смоле составляет от 0,1:100 до 10:1.
15. Совместная дисперсия по п. 10, отличающаяся тем, что массовое отношение графеновых углеродных частиц к пленкообразующей смоле составляет от 1:100 до 7:1.
16. Совместная дисперсия по п. 1, отличающаяся тем, что растворитель включает в себя органический растворитель, представляющий собой н-метил-2-пирролидон, н-бутилацетат, монометиловый эфир пропиленгликоля, гамма-лактон 4-гидроксимасляной кислоты, этанол, 2-бутоксиэтанол, ацетон, толуол, ксилол, ароматический растворитель 100, ацетат метилового эфира пропиленгликоля и/или метиламилкетон или их комбинацию.
17. Совместная дисперсия по п. 1, отличающаяся тем, что растворитель включает в себя органический растворитель, представляющий собой н-метил-2-пирролидон, н-бутилацетат, монометиловый эфир пропиленгликоля или их комбинацию.
18. Совместная дисперсия по п. 1, отличающаяся тем, что растворитель содержит воду.
19. Совместная дисперсия по п. 18, отличающаяся тем, что растворитель дополнительно содержит органический растворитель.
20. Совместная дисперсия по п. 16, отличающаяся тем, что органический растворитель содержит монометиловый эфир пропиленгликоля и/или этанол.
21. Электропроводящее покрытие, изготовленное из совместной дисперсии, содержащее:
растворитель;
по меньшей мере один полимерный диспергатор; и
по меньшей мере два типа графеновых углеродных частиц, совместно диспергированных в растворителе и полимерном диспергаторе.
22. Электропроводящее покрытие по п. 21, кроме того, содержащее пленкообразующую смолу.
23. Электропроводящее покрытие по п. 22, отличающееся тем, что один из типов графеновых углеродных частиц содержит графеновые углеродные частицы, полученные в ходе процесса термической обработки.
24. Электропроводящее покрытие по п. 23, отличающееся тем, что содержание графеновых углеродных частиц, полученных в ходе термической обработки, составляет от 10 до 30 массовых процентов от общего количества графеновых углеродных частиц.
25. Электропроводящее покрытие по п. 24, имеющее электрическую проводимость, которая по меньшей мере на 20 процентов выше, чем электрическая проводимость покрытия, имеющего такой же состав, но в котором различные типы графеновых углеродных частиц отдельно смешаны, а не совместно диспергированы.
26. Способ, включающий совместное диспергирование по меньшей мере двух типов графеновых углеродных частиц в растворителе в присутствии по меньшей мере одного полимерного диспергатора для получения совместной дисперсии по меньшей мере двух типов графеновых углеродных частиц в растворителе и по меньшей мере одного полимерного диспергатора.